(57)【要約】【課題】樹脂に配合した時に剛性と靱性を両立する樹脂組成物を提供しうる低結晶性セルロースである、セルロース含有粉末を簡便に調製する方法及びセルロース含有粉末を提供すること。【解決手段】セルロースＩ型結晶化指数が１０％以上１００％未満であるセルロース含有原料１００質量部に対して、下記(Ａ)、(Ｂ)、及び(Ｃ)からなる群より選ばれる１種又は２種以上の添加剤を０．１質量部以上１００質量部以下添加し、乾式で粉砕処理する工程を含む、セルロースＩ型結晶化指数が−２０％以上５０％未満であるセルロース含有粉末の製造方法；(Ａ)酸無水物を有する高分子化合物、(Ｂ)酸無水物を有する低分子化合物、(Ｃ)シランカップリング剤。【選択図】なし【特許請求の範囲】
【請求項１】
セルロースＩ型結晶化指数が１０％以上１００％未満であるセルロース含有原料１００質量部に対して、下記(Ａ)、(Ｂ)、及び(Ｃ)からなる群より選ばれる１種又は２種以上の添加剤を０．１質量部以上１００質量部以下添加し、乾式で粉砕処理する工程を含む、セルロースＩ型結晶化指数が−２０％以上５０％未満であるセルロース含有粉末の製造方法。
(Ａ)酸無水物を有する高分子化合物
(Ｂ)酸無水物を有する低分子化合物
(Ｃ)シランカップリング剤
【請求項２】
添加剤が(Ａ)及び(Ｃ)からなる群より選ばれる１種又は２種以上である、請求項１記載の製造方法。
【請求項３】
乾式粉砕処理を媒体式粉砕機で行う、請求項１又は２に記載の製造方法。
【請求項４】
製造するセルロース含有粉末全体における、粒径が３２μｍ以下の粒子割合が１０体積％以下である請求項１〜３いずれかに記載の製造方法。
【請求項５】
セルロース含有原料のセルロースＩ型結晶化指数が５０％以上である、請求項１〜４いずれかに記載の製造方法。
【請求項６】
製造するセルロース含有粉末全体における、粒径が３２μｍ超２５０μｍ以下の粒子割合が４０体積％以上である、請求項１〜５いずれかに記載の製造方法。
【請求項７】
(Ａ)化合物が、無水マレイン酸変性ポリオレフィンである、請求項１〜６いずれかに記載の製造方法。
【請求項８】
(Ｂ)化合物が、アルキル又はアルケニル無水コハク酸及びアルキル又はアルケニル無水グルタル酸から選ばれる一種以上である、請求項１〜７いずれかに記載の製造方法。
【請求項９】
(Ｃ)化合物が、イソシアネートシラン、アミノシラン、メルカプトシラン、及びエポキシシランから選ばれる一種以上である、請求項１〜８いずれかに記載の製造方法。
【請求項１０】
セルロースＩ型結晶化指数が−２０％以上５０％未満であり、セルロース含有原料１００質量部に対して、下記(Ａ)、(Ｂ)、及び(Ｃ)からなる群より選ばれる１種又は２種以上の添加剤を０．１質量部以上１００質量部以下含有してなる、セルロース含有粉末。
(Ａ)酸無水物を有する高分子化合物
(Ｂ)酸無水物を有する低分子化合物
(Ｃ)シランカップリング剤
【請求項１１】
セルロース含有粉末全体における、粒径が３２μｍ以下の粒子割合が１０体積％以下である、請求項１０に記載のセルロース含有粉末。
【請求項１２】
セルロース含有粉末全体における、粒径が３２μｍ超２５０μｍ以下の粒子割合が４０体積％以上である、請求項１０又は１１に記載のセルロース含有粉末。
【発明の詳細な説明】
【技術分野】
【０００１】
本発明は、低結晶性セルロースの製造方法、及びセルロース含有粉末に関する。
【背景技術】
【０００２】
従来、有限な資源である石油由来のプラスチック材料が多用されていたが、近年、環境に対する負荷の少ない技術が脚光を浴びるようになり、かかる技術背景の下、天然に多量に存在するバイオマスであるセルロース繊維を用いた材料が注目されている。
【０００３】
例えば、特許文献１には、ポリオレフィン樹脂及び／又はスチレン系樹脂に結晶化度が５０％未満のセルロースを配合させた組成物の成形体が強度及び可撓性を両立し、さらに耐衝撃性に優れるという優れた効果を奏することが報告されている。そして、ここで用いられるセルロースとしては、粉砕処理によって結晶化度を５０％未満に低減して調製されることが開示されているが、得られる成形体の強度を維持しながら可撓性や耐衝撃性を更に向上させる観点から、当該結晶化度が低減したセルロースに対して、粉砕助剤を添加して粉砕処理することで平均粒径が３０μｍ以下となるよう小粒径化処理させて用いることも開示されている。
【０００４】
また、特許文献２では、セルロースＩ型結晶化度が３３％以下の低結晶性セルロース原料１００質量部に対して、特定の粉砕助剤を０．１〜１００質量部添加し、乾式で粉砕処理することにより、平均粒子径が好ましくは５０μｍ以下のセルロース粒子を製造する方法が開示されている。一方、特許文献３では、セルロースＩ型結晶化度が３３％を超えるセルロース含有原料を用いて、該セルロース含有原料から水を除いた残余の成分中のセルロース含有量が２０質量％以上である場合に、該セルロース含有原料を粉砕助剤と共に粉砕機で処理することで、平均粒径が１０〜２００μｍの低結晶性セルロースを製造する方法が開示されている。
【先行技術文献】
【特許文献】
【０００５】
【特許文献１】特開２０１１−１３７０９４号公報
【特許文献２】特開２０１０−１５５９８２号公報
【特許文献３】特開２０１０−３７５２６号公報
【発明の概要】
【発明が解決しようとする課題】
【０００６】
しかし、近年、かかる低結晶性セルロースをより広範な用途に使用することが期待されており、より優れた物性を有するものを簡便に調製する技術が求められている。
【０００７】
本発明は、樹脂に配合した時に剛性と靱性を両立する樹脂組成物を提供しうる低結晶性セルロースである、セルロース含有粉末を簡便に調製する方法及びセルロース含有粉末に関する。
【課題を解決するための手段】
【０００８】
本発明は、下記〔１〕及び〔２〕に関する。
〔１〕  セルロースＩ型結晶化指数が１０％以上１００％未満であるセルロース含有原料１００質量部に対して、下記(Ａ)、(Ｂ)、及び(Ｃ)からなる群より選ばれる１種又は２種以上の添加剤を０．１質量部以上１００質量部以下添加し、乾式で粉砕処理する工程を含む、セルロースＩ型結晶化指数が−２０％以上５０％未満であるセルロース含有粉末の製造方法。
(Ａ)酸無水物を有する高分子化合物
(Ｂ)酸無水物を有する低分子化合物
(Ｃ)シランカップリング剤
〔２〕  セルロースＩ型結晶化指数が−２０％以上５０％未満であり、セルロース含有原料１００質量部に対して、下記(Ａ)、(Ｂ)、及び(Ｃ)からなる群より選ばれる１種又は２種以上の添加剤を０．１質量部以上１００質量部以下含有してなる、セルロース含有粉末。
(Ａ)酸無水物を有する高分子化合物
(Ｂ)酸無水物を有する低分子化合物
(Ｃ)シランカップリング剤
【発明の効果】
【０００９】
本発明により得られる低結晶性セルロースは、樹脂に配合した際に剛性と靱性を両立する樹脂組成物を提供することができるという優れた効果を奏するものである。
【発明を実施するための形態】
【００１０】
セルロースは結晶化度が高いほど強度が高いものであるが、低結晶性セルロースでは非結晶部分が多く水素結合の存在割合が減少するために、強度に優れながらも靱性にも優れるものとなる。このような低結晶性セルロースは、例えば、前記した特許文献１〜３に記載のように原料セルロースを粉砕処理に供することで製造することができるが、本発明では、かかる粉砕処理時に特定の添加剤を存在させることで、簡便に、樹脂に配合した際に剛性と靱性とを付与できる、低結晶性セルロースを調製できることが判明した。粉砕処理時に共存させる成分としては、前記特許文献１〜３における粉砕助剤等が既に知られているが、本発明では、(Ａ)酸無水物を有する高分子化合物、(Ｂ)酸無水物を有する低分子化合物、(Ｃ)シランカップリング剤、といった従来のセルロース用粉砕助剤とは異なる成分を用いることにより、その詳細な理由は不明であるが、添加剤とセルロースの親和性がよく、添加剤がセルロースの結晶内部まで浸透しやすくなって、粉砕力が伝わりやすくなることからセルロースの結晶内部からも構造を壊していくためであると推察される。ただし、これらの推測は、本発明を限定するものではない。なお、本明細書において、セルロースの結晶化度とは、Ｘ線回折法による回折強度値からＳｅｇａｌ法により算出したセルロースＩ型結晶化指数のことであり、具体的には後述の実施例に記載の式により定義される。
【００１１】
本発明のセルロースの製造方法は、セルロースＩ型結晶化指数が１０％以上１００％未満であるセルロース含有原料１００質量部に対して、後述する(Ａ)、(Ｂ)、及び(Ｃ)からなる群より選ばれる１種又は２種以上の添加剤を０．１質量部以上１００質量部以下添加し、乾式で粉砕処理する工程を含むことに特徴を有する。かかる製造方法により、セルロースＩ型結晶化指数が−２０％以上５０％未満であるセルロース含有粉末が得られる。本明細書において、当該セルロース含有粉末のことを低結晶性セルロースと記載する。
【００１２】
〔セルロース含有原料〕
本発明で用いられるセルロース含有原料は、セルロースＩ型結晶化指数が１０％以上１００％未満を充足すれば、特に限定はないが、セルロースと添加剤との混合性の観点から、好ましくは２０％以上、より好ましくは３０％以上、さらに好ましくは４０％以上、さらに好ましくは５０％以上、さらに好ましくは６０％以上である。安価に入手可能な観点から、該結晶化指数が、例えば５０％以上のものを用いてもよい。具体的には、木本系(針葉樹・広葉樹)、草本系(イネ科、アオイ科、マメ科の植物原料、ヤシ科の植物の非木質原料)、パルプ類(綿の種子の周囲の繊維から得られるコットンリンターパルプ等)、紙類(新聞紙、段ボール、雑誌、上質紙等)が例示される。
【００１３】
本発明においては、後述する添加剤存在下での粉砕処理により多段階の複雑な工程を経ずに簡便に低結晶性セルロースを得ることができることから、セルロース含有原料の大きさや形状は特に限定がない。例えば、繊維状、粉末状、球状、チップ状、フレーク状のものを用いることができる。また、これらの混合物であってもよい。あるいは、必要により、シュレッダー等の裁断機を利用して予め前記形状に整えたものであってもよい。具体的には、例えば、１辺が０．１〜７０ｍｍ、好ましくは０．５〜７０ｍｍ、より好ましくは１〜５０ｍｍ、更に好ましくは１〜３０ｍｍの範囲内に含まれる大きさを有する前記形状のものが例示される。なお、セルロース含有原料の大きさは、ノギスを用いて測定することができる。
【００１４】
セルロース含有原料の組成は、特に限定されず、例えば、原料中のセルロース含有量としては、好ましくは３０質量％以上、より好ましくは５０質量％以上、更に好ましくは７０質量％以上のものが例示される。また、入手性の観点から、上限は１００質量％であり、９９質量％以下が例示される。ここで、セルロース含有原料中のセルロース含有量とは、セルロース系原料中の水分を除いた残余の成分中のセルロース含有量のことである。
【００１５】
また、セルロース含有原料中の水分含有量としては、特に制限はなく、入手性及びコストの観点から、好ましくは０．０１質量％以上、より好ましくは０．１質量％以上、更に好ましくは０．５質量％以上、更に好ましくは１．０質量％以上、更に好ましくは１．５質量％以上、更に好ましくは２．０質量％以上のものが例示される。また、取扱い性の観点から、好ましくは５０質量％以下、より好ましくは４０質量％以下、更に好ましくは３０質量％以下、更に好ましくは２０質量％以下のものを用いることができる。
【００１６】
本発明で用いられるセルロース含有原料は、乾燥処理を行なってもよい。その処理方法としては限定されず公知の乾燥方法を適宜選択すればよく、例えば、熱風受熱乾燥法、伝導受熱乾燥法、除湿空気乾燥法、冷風乾燥法、マイクロ波乾燥法、赤外線乾燥法、天日乾燥法、真空乾燥法、凍結乾燥法等が挙げられる。これらの乾燥方法は、単独でも又は２種以上組み合わせて行ってもよく、乾燥装置も乾燥方法に応じて適宜選択することができる。また、乾燥処理はバッチ処理、連続処理のいずれでも可能である。
【００１７】
乾燥処理における温度は、乾燥手段、乾燥時間等により一概には決定できないが、好ましくは１０℃以上、より好ましくは５０℃以上、更に好ましくは６０℃以上である。また、好ましくは２５０℃以下、より好ましくは１５０℃以下である。処理時間としては、下限は０．０１ｈｒ以上が好ましく、０．０２ｈｒ以上がより好ましく、また、上限は２ｈｒ以下が好ましく、１ｈｒ以下がより好ましい。必要に応じて減圧下で乾燥処理を行ってもよく、圧力としては、１〜１２０ｋＰａ程度が例示される。
【００１８】
乾燥処理後のセルロース含有原料中の水分含有量としては、好ましくは４．５質量％以下、より好ましくは４．０質量％以下、更に好ましくは３．５質量％以下、更に好ましくは３．０質量％以下である。かかる水分量であれば、添加剤存在下での粉砕処理においても、ダマになることがなく良好に処理を行なうことができる。
【００１９】
なお、前記乾燥処理はセルロース含有原料の結晶性に影響しないため、乾燥処理後のセルロース含有原料の結晶化指数は、処理前の結晶化指数と比べて同程度の結晶化指数を有する。
【００２０】
〔添加剤〕
本発明では、(Ａ)酸無水物を有する高分子化合物、(Ｂ)酸無水物を有する低分子化合物、及び(Ｃ)シランカップリング剤からなる群より選ばれる１種又は２種以上の添加剤を用いる。２種以上用いる場合の組み合わせとしては、(Ａ)の中で２種以上、(Ｂ)の中で２種以上、あるいは(Ｃ)の中で２種以上であってもよく、また、(Ａ)と(Ｂ)の組み合わせ、(Ｂ)と(Ｃ)の組み合わせ、(Ａ)と(Ｃ)の組み合わせ、及び(Ａ)と(Ｂ)と(Ｃ)の組み合わせのいずれであってもよい。なかでも、セルロースとの親和性に加えて、樹脂に配合した場合の樹脂との親和性の観点から、(Ａ)と(Ｃ)の組み合わせが好ましい。
【００２１】
(Ａ)酸無水物を有する高分子化合物
(Ａ)化合物における酸無水物としては、特に限定はなく、例えば、無水マレイン酸、無水コハク酸、無水グルタル酸等を挙げることができる。
【００２２】
(Ａ)化合物における高分子としては、ポリオレフィン系樹脂、アクリル系樹脂、スチレン系樹脂等の樹脂を挙げることができ、配合する樹脂との親和性との観点からポリオレフィン系樹脂が好ましい。
【００２３】
ポリオレフィン系樹脂としては、エチレン系重合体［高密度ポリエチレン、中密度ポリエチレン、低密度ポリエチレン、エチレンと他の１種以上のビニル化合物(例えばα−オレフィン、酢酸ビニル、メタアクリル酸、アクリル酸等)との共重合体等］、プロピレン系重合体［ポリプロピレン、プロピレンと他の１種以上のビニル化合物との共重合体等］、エチレンプロピレン共重合体、ポリブテン及びポリ−４−メチルペンテン−１等が例示されるが、好ましくはプロピレン系重合体である。
【００２４】
(Ａ)化合物の具体例としては、例えば、無水マレイン酸変性ポリオレフィンが挙げられ、より具体的には、無水マレイン酸変性ポリプロピレンが挙げられる。
【００２５】
(Ａ)化合物は、公知の方法に従って調製してもよく、市販品を用いてもよい。好適な市販品としては、例えば、三洋化成工業社製「ユーメックス」(無水マレイン酸を有するポリプロピレン)、アルケマ社製「ＯＲＥＶＡＣ  Ｇ」(無水マレイン酸を有するポリプロピレン)、アルケマ社製「ロタダー」(酸無水物を有するポリオレフィン系樹脂)、住友化学工業社製「ボンダイン」(酸無水物を有するポリオレフィン系樹脂)等が例示される。
【００２６】
(Ａ)化合物の重量平均分子量(Ｍｗ)は、セルロースとの親和性の観点から、好ましくは１，０００以上、より好ましくは５，０００以上、更に好ましくは１０，０００以上、更に好ましくは２０，０００以上である。また、粉砕性の観点から、好ましくは１５０，０００以下、より好ましくは１４０，０００以下、更に好ましくは１３０，０００以下である。本明細書において高分子化合物の重量平均分子量は後述の実施例に記載の方法に従って測定することができる。
【００２７】
また、(Ａ)化合物は、樹脂と複合化する際にセルロースの劣化を抑える観点から、融点が好ましくは２５０℃以下、より好ましくは２００℃以下、更に好ましくは１８０℃以下、更に好ましくは１７０℃以下であるものが好ましい。下限は特に限定されず、例えば、１００℃程度である。本明細書において融点は後述の実施例に記載の方法に従って測定することができる。
【００２８】
(Ｂ)酸無水物を有する低分子化合物
(Ｂ)化合物における酸無水物としては、特に限定はなく、(Ａ)化合物における酸無水物と同様のものを例示することができる。
【００２９】
(Ｂ)化合物における低分子としては、炭化水素基を挙げることができる。
【００３０】
炭化水素基としては、例えば、鎖式飽和炭化水素基、鎖式不飽和炭化水素基、環式飽和炭化水素基、及び芳香族炭化水素基が挙げられる。
【００３１】
鎖式飽和炭化水素基は、直鎖状又は分岐状であってもよい。鎖式飽和炭化水素基の炭素数は、粉砕性の観点から、１以上が好ましく、３以上がより好ましく、５以上が更に好ましく、１０以上が更に好ましく、１５以上が更に好ましい。また、セルロースとの反応性の観点から、３０以下が好ましく、２４以下がより好ましく、２０以下が更に好ましく、１８以下がより更に好ましい。
【００３２】
鎖式飽和炭化水素基の具体例としては、例えば、メチル基、エチル基、プロピル基、イソプロピル基、ブチル基、ｓｅｃ−ブチル基、ｔｅｒｔ−ブチル基、イソブチル基、ペンチル基、ｔｅｒｔ−ペンチル基、イソペンチル基、ヘキシル基、イソヘキシル基、ヘプチル基、オクチル基、２−エチルヘキシル基、ノニル基、デシル基、ドデシル基、トリデシル基、テトラデシル基、オクタデシル基、ドコシル基、オクタコサニル基等が挙げられる。なかでも、好ましくはプロピル基、イソプロピル基、ブチル基、ｓｅｃ−ブチル基、ｔｅｒｔ−ブチル基、イソブチル基、ペンチル基、ｔｅｒｔ−ペンチル基、イソペンチル基、ヘキシル基、イソヘキシル基、ヘプチル基、オクチル基、２−エチルヘキシル基、ノニル基、デシル基、ドデシル基、トリデシル基、テトラデシル基、オクタデシル基、ドコシル基、オクタコシル基であり、より好ましくはペンチル基、ｔｅｒｔ−ペンチル基、イソペンチル基、ヘキシル基、イソヘキシル基、ヘプチル基、オクチル基、２−エチルヘキシル基、ノニル基、デシル基、ドデシル基、トリデシル基、テトラデシル基、オクタデシル基である。
【００３３】
鎖式不飽和炭化水素基は、直鎖状又は分岐状であってもよい。鎖式不飽和炭化水素基の炭素数は、粉砕性の観点から、２以上が好ましく、３以上がより好ましく、５以上が更に好ましく、１０以上がより更に好ましい。また、セルロースとの反応性の観点から、３０以下が好ましく、２４以下がより好ましく、２０以下が更に好ましく、１８以下がより更に好ましい。
【００３４】
鎖式不飽和炭化水素基の具体例としては、例えば、エテニル基、プロペニル基、ブテニル基、イソブテニル基、イソプレニル基、ペンテニル基、ヘキセニル基、ヘプテニル基、オクテニル基、ノネニル基、デセニル基、ドデセニル基、トリデセニル基、テトラデセニル基、オクタデセニル基が挙げられる。なかでも、好ましくはイソプレニル基、ペンテニル基、ヘキセニル基、ヘプテニル基、オクテニル基、ノネニル基、デセニル基、ドデセニル基、トリデセニル基、テトラデセニル基、オクタデセニル基であり、より好ましくはデセニル基、ドデセニル基、トリデセニル基、テトラデセニル基、オクタデセニル基である。
【００３５】
環式飽和炭化水素基の炭素数は、粉砕性の観点から、３以上が好ましく、４以上がより好ましく、５以上が更に好ましい。また、セルロースとの反応性の観点から、２０以下が好ましく、１６以下がより好ましく、１２以下が更に好ましく、８以下がより更に好ましい。
【００３６】
環式飽和炭化水素基の具体例としては、例えば、シクロプロピル基、シクロブチル基、シクロペンチル基、シクロヘキシル基、シクロヘプチル基、シクロオクチル基、シクロノニル基、シクロデシル基、シクロドデシル基、シクロトリデシル基、シクロテトラデシル基、シクロオクタデシル基等が挙げられる。なかでも、好ましくはシクロプロピル基、シクロブチル基、シクロペンチル基、シクロヘキシル基、シクロヘプチル基、シクロオクチル基、シクロノニル基、シクロデシル基、シクロドデシル基であり、より好ましくはシクロペンチル基、シクロヘキシル基、シクロヘプチル基、シクロオクチル基である。
【００３７】
芳香族炭化水素基としては、例えば、アリール基及びアラルキル基からなる群より選ばれる。アリール基及びアラルキル基としては、芳香族環そのものが置換されたものでも非置換のものであってもよい。
【００３８】
前記アリール基の総炭素数は６以上であればよく、粉砕性の観点から、好ましくは２４以下、より好ましくは２０以下、更に好ましくは１４以下、更に好ましくは１２以下、更に好ましくは１０以下である。
【００３９】
前記アラルキル基の総炭素数は７以上であり、粉砕性の観点から、好ましくは８以上であり、また、セルロースとの反応性の観点から、好ましくは２４以下、より好ましくは２０以下、更に好ましくは１４以下、更に好ましくは１３以下、更に好ましくは１１以下である。
【００４０】
アリール基としては、例えば、フェニル基、ナフチル基、アントリル基、フェナントリル基、ビフェニル基、トリフェニル基、ターフェニル基などが挙げられる。
【００４１】
アラルキル基としては、例えば、ベンジル基、フェネチル基、フェニルプロピル基、フェニルペンチル基、フェニルヘキシル基、フェニルヘプチル基、フェニルオクチル基などが挙げられる。
【００４２】
前記した炭化水素基は置換基を有するものであってもよく、例えば、置換基を含めた炭化水素基全体の総炭素数が前記範囲内となるものが好ましい。置換基としては、例えば、メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、イソペンチルオキシ基、ヘキシルオキシ基等の炭素数１〜６のアルコキシ基；メトキシカルボニル基、エトキシカルボニル基、プロポキシカルボニル基、イソプロポキシカルボニル基、ブトキシカルボニル基、イソブトキシカルボニル基、ｓｅｃ−ブトキシカルボニル基、ｔｅｒｔ−ブトキシカルボニル基、ペンチルオキシカルボニル基、イソペンチルオキシカルボニル基等のアルコキシ基の炭素数が１〜６のアルコキシ−カルボニル基；フッ素原子、塩素原子、臭素原子、ヨウ素原子等のハロゲン原子；アセチル基、プロピオニル基等の炭素数１〜６のアシル基；アラルキル基；アラルキルオキシ基；炭素数１〜６のアルキルアミノ基；アルキル基の炭素数が１〜６のジアルキルアミノ基が挙げられる。なお、前記した炭化水素基そのものが置換基として結合していてもよい。これらは１種単独で又は２種以上が任意の割合でそれぞれ導入されていてもよい。
【００４３】
(Ｂ)化合物の具体例としては、例えば、ドデセニル無水コハク酸、ヘキサデセニル無水コハク酸等のアルキル又はアルケニル無水コハク酸、ヘキサデシルグルタル酸無水物、オクタデシルグルタル酸無水物等のアルキル又はアルケニル無水グルタル酸が挙げられる。これらは、公知の方法に従って調製してもよく市販品を用いてもよい。アルキル、アルケニルの炭素数は、前述のとおり、粉砕性の観点から、２以上が好ましく、３以上がより好ましく、５以上が更に好ましく、１０以上がより更に好ましく、セルロースとの反応性の観点から、３０以下が好ましく、２４以下がより好ましく、２０以下が更に好ましく、１８以下がより更に好ましい。
【００４４】
(Ｂ)化合物の分子量は、粉砕性の観点から、好ましくは５０以上、より好ましくは１００以上、更に好ましくは２００以上である。また、セルロースとの親和性の観点から、好ましくは６００以下、より好ましくは５００以下、更に好ましくは４００以下である。本明細書において低分子化合物の分子量は構成原子の原子量に基づいて算出することができる。
【００４５】
(Ｃ)シランカップリング剤
(Ｃ)化合物としては、例えば、イソシアネートシラン、アミノシラン、メルカプトシラン、エポキシシラン、ビニルシラン、メタクリルシラン、エポキシシラン等のカップリング剤が挙げられる。なかでも、セルロースとの反応性の観点から、イソシアネートシラン、アミノシラン、メルカプトシラン、エポキシシランのカップリング剤が好ましい。
【００４６】
イソシアネートシランとしては、例えば、３−イソシアネートプロピルトリメトキシシラン、３−イソシアネートプロピルトリエトキシシラン、トリス−(３−トリメトキシシリルプロピル)イソシアヌレート等が挙げられる。
【００４７】
アミノシランとしては、例えば、３−アミノプロピルトリエトキシシラン、ｎ−β(アミノエチル)γ−アミノプロピルトリエトキシシラン等が挙げられる。
【００４８】
メルカプトシランとしては、例えば、３−メルカプトプロピルトリメトキシシラン等が挙げられる。
【００４９】
エポキシシランとしては、２−(３，４−エポキシシクロヘキシル)エチルトリメトキシシラン、３−グリシドキシプロピルトリメトキシシラン、３−グリシドキシプロピルメチルジエトキシシラン等が挙げられる。
【００５０】
添加剤の使用量は、樹脂に配合した際に剛性と靱性を両立する観点から、セルロース含有原料１００質量部に対して、０．１質量部以上１００質量部以下であるが、添加剤とセルロースの混合性を高め、樹脂に配合した際に剛性を向上させる観点から、好ましくは０．５質量部以上、より好ましくは１質量部以上、より好ましくは３質量部以上、更に好ましくは５質量部以上であり、また結晶性を低下させ、樹脂に配合した際に靱性を向上させる観点から、好ましくは７５質量部以下、より好ましくは５０質量部以下、更に好ましくは２５質量部以下、より更に好ましくは２０質量部以下である。
【００５１】
添加剤の使用量は、樹脂に配合した際に剛性と靱性を両立する観点から、セルロース含有原料１００質量部に対して、０．１質量部以上１００質量部以下、好ましくは０．５質量部以上７５質量部以下、より好ましくは０．５質量部以上５０質量部以下、さらに好ましくは１質量部以上２５質量部以下、さらに好ましくは１質量部以上２０質量部以下、さらに好ましくは３質量部以上２０質量部以下、さらに好ましくは５質量部以上２０質量部以下である。
２種以上の添加剤を用いる場合は、使用量とは合計量のことを意味する。
【００５２】
〔粉砕処理〕
前記したセルロース含有原料と添加剤を用いて、乾式で粉砕処理を行なう。本明細書において、添加剤存在下でセルロース含有原料を粉砕することを「混合粉砕」と称する。
【００５３】
乾式粉砕処理で用いる粉砕機としては、媒体式の粉砕機が好ましい。媒体式の粉砕機には容器駆動式粉砕機と媒体攪拌式粉砕機とがある。容器駆動式粉砕機としては転動ミル、振動ミル、遊星ミル、遠心流動ミル等が挙げられる。また、媒体攪拌式粉砕機としてはタワーミル等の塔型粉砕機；アトライター、アクアマイザー、サンドグラインダー等の攪拌槽型粉砕機；ビスコミル、パールミル等の流通槽型粉砕機；流通管型粉砕機；コボールミル等のアニュラー型粉砕機；連続式のダイナミック型粉砕機等が挙げられる。これらの粉砕機においては、ローターの周速度やサンプル供給スピード、攪拌時間等を適宜調整することで得られるセルロースの結晶性を制御することができる。
【００５４】
また、用いることができる媒体の材質としては、特に制限はなく、例えば、鉄、ステンレス、アルミナ、ジルコニア、炭化珪素、チッ化珪素、ガラス等が挙げられる。媒体の形状としては、特に制限はなく、ボール、ロッド、チューブ等が挙げられる。なお、ロッドとは棒状の媒体であり、ロッドの断面が四角形、六角形等の多角形、円形、楕円形等のものを用いることができる。
【００５５】
媒体の充填率は、粉砕機の機種や媒体の形状により好適な充填率が異なるが、例えば、ロッドの場合、好ましくは１０％以上、より好ましくは１５％以上であり、好ましくは７０％以下、より好ましくは６０％以下である。充填率がこの範囲内であれば、セルロース含有原料とロッドとの接触頻度が向上して、粉砕効率を向上させることができる。ここで充填率とは、粉砕機の攪拌部の容積に対する媒体の見かけの体積をいう。また、セルロース含有原料とロッドとの接触頻度を高め粉砕効率を向上させる観点から、ロッドは複数本使用することが好ましい。
【００５６】
処理時間としては、粉砕機の種類及び媒体の種類、大きさ、充填率等により、一概に決定できないが、結晶化度を低下させる観点から、好ましくは０．０１ｈｒ以上、より好ましくは０．０５ｈｒ以上、更に好ましくは０．１ｈｒ以上であり、生産性の観点から、好ましくは１０ｈｒ以下、より好ましくは５ｈｒ以下、更に好ましくは２ｈｒ以下、さらに好ましくは１ｈｒ以下、より更に好ましくは０．５ｈｒ以下である。処理温度は、特に制限はないが、熱による劣化を防ぐ観点から、通常５〜２５０℃程度である。
【００５７】
粉砕処理工程前後でのセルロースのＩ型結晶化指数（Ａ）の差［粉砕処理前のセルロースのＩ型結晶化指数（Ａ）−粉砕処理後のセルロースのＩ型結晶化指数（Ａ）］は、樹脂に配合した際に剛性と靱性を両立する観点から、好ましくは３０％以上、より好ましくは４０％以上、更に好ましくは５０％以上であり、粉砕効率の観点から、好ましくは１２０％以下、より好ましくは１００％以下、さらに好ましくは９０％以下である。これらの観点から、粉砕処理工程前後でのセルロースのＩ型結晶化指数（Ａ）の差［粉砕処理前のセルロースのＩ型結晶化指数（Ａ）−粉砕処理後のセルロースのＩ型結晶化指数（Ａ）］が、好ましくは３０〜１２０％、より好ましくは４０〜１００％、さらに好ましくは５０〜９０％である。
【００５８】
上記処理方法によれば、粉砕されたセルロース粒子同士の強い凝集を抑制し、低結晶性セルロースを効率的に、生産性よく製造することができる。また、粉砕機処理の際に、粉砕機の内部に低結晶性セルロース原料が固着せずに、乾式にて処理することができる。
【００５９】
かくして、結晶化度が低減された、セルロースＩ型結晶化指数が−２０％以上５０％未満であるセルロース含有粉末が得られる。結晶化度の低減度合いは、粉砕処理の条件や粉砕処理に供した原料によって一概には決定することができないが、得られたセルロース含有粉末のセルロースＩ型結晶化指数は、処理に供した原料のセルロースＩ型結晶化指数よりも小さいものとなっている。結晶化度が低減されたセルロース含有粉末のセルロースＩ型結晶化指数は、樹脂に配合した際に剛性を向上させる観点から、−２０％以上が好ましく、−１０％以上がより好ましく、０％以上がさらに好ましく、樹脂に配合した際に靱性を向上させる観点から、５０％以下が好ましく、４０％以下がより好ましく、３０％以下がさらに好ましく、２５％以下がよりさらに好ましく、樹脂に配合した際に剛性と靱性を両立する観点から、好ましくは−２０％以上５０％以下、より好ましくは−１０％以上４０％以下、更に好ましくは０％以上３０％以下、より更に好ましくは０％以上２５％以下である。
【００６０】
また、得られたセルロース含有粉末は、樹脂に配合した際に剛性と靱性を両立する観点から、粒度分布がシャープなものが好ましく、樹脂に配合した際に剛性を向上させる観点から、２５０μｍ超の粒径を有する粒子の含有量（「粒子割合」ともいう。）は、（得られたセルロース含有粉末の）全粉末中、５０体積％以下が好ましく、４５体積％以下がより好ましく、４０体積％以下が更に好ましく、３０体積％以下が更に好ましく、２０体積％以下が更に好ましく、生産効率の観点から、０．１体積％以上が好ましく、１体積％以上がより好ましい。従って、２５０μｍ超の粒径を有する粒子の含有量は、全粉末中、０．１〜５０体積％が好ましく、０．１〜４５体積％がより好ましく、０．１〜４０体積％が更に好ましく、０．１〜３０体積％が更に好ましく、０．１〜２０体積％がより好ましく、１〜２０体積％が更に好ましい。
【００６１】
また、樹脂に配合した際に剛性を向上させる観点から、３２μｍ以下の粒径を有する粒子の含有量は、全粉末中、３０体積％以下が好ましく、２５体積％以下がより好ましく、２０体積％以下が更に好ましく、１０体積％以下が更に好ましく、５体積％以下が更に好ましく、生産効率及び樹脂に配合した際に靱性を向上させる観点から０．０１体積％以上が好ましく、０．１体積％以上が更に好ましく、０．３体積％以上がより更に好ましい。従って、３２μｍ以下の粒径を有する粒子の含有量は、全粉末中、０．０１〜３０体積％が好ましく、０．０１〜２５体積％がより好ましく、０．０１〜２０体積％が更に好ましく、０．０１〜１０体積％が更に好ましく、０．０１〜５体積％が更に好ましく、０．１〜５体積％が更に好ましく、０．３〜５体積％が更に好ましい。
【００６２】
また、樹脂に配合した際に剛性と靱性を両立する観点から、３２μｍ超１５０μｍ以下の粒径を有する粒子の含有量は、全粉末中、４０体積％以上が好ましく、４５体積％以上がより好ましく、５０体積％以上が更に好ましく、生産効率の観点から、９８体積％以下が好ましく、９５体積％以下がより好ましく、９０体積％以下が更に好ましく、これらの観点から、４０〜９８体積％が好ましく、４５〜９５体積％がより好ましく、５０〜９０体積％が更に好ましい。
【００６３】
また、樹脂に配合した際に剛性と靱性を両立する観点から、３２μｍ超２５０μｍ以下の粒径を有する粒子の含有量は、全粉末中、４０体積％以上が好ましく、４５体積％以上がより好ましく、５０体積％以上が更に好ましく、６０体積％以上が更に好ましく、生産効率の観点から、９８体積％以下が好ましく、９５体積％以下がより好ましく、９０体積％以下が更に好ましく、これらの観点から、４０〜９８体積％が好ましく、４５〜９５体積％がより好ましく、５０〜９０体積％が更に好ましく、６０〜９０体積％が更に好ましい。
【００６４】
得られたセルロース含有粉末のメジアン径は、樹脂に配合した際に剛性と靱性を両立する観点から、全粉末中、好ましくは３２μｍ以上、より好ましくは５０μｍ以上、さらに好ましくは８０μｍ以上、より好ましくは１００μｍ以上であり、同様の観点から、好ましくは４００μｍ以下、より好ましくは３００μｍ以下、更に好ましくは２５０μｍ以下、より更に好ましくは２００μｍ以下が好ましく、３２〜４００μｍが好ましく、５０〜３００μｍがより好ましく、８０〜２５０μｍが更に好ましく、１００〜２００μｍが更に好ましい。上述の粒度分布やメジアン径は、実施例記載の方法により求めることができる。
【００６５】
本発明により、複雑な工程を経ずに、添加剤を含んだ低結晶性のセルロースを簡便に製造することができる。
【００６６】
本発明のセルロース含有粉末は、セルロースＩ型結晶化指数が−２０％以上５０％未満であり、セルロース含有原料１００質量部に対して、下記(Ａ)、(Ｂ)、及び(Ｃ)からなる群より選ばれる１種又は２種以上の添加剤を０．１質量部以上１００質量部以下含有してなるものである。
(Ａ)酸無水物を有する高分子化合物
(Ｂ)酸無水物を有する低分子化合物
(Ｃ)シランカップリング剤
【００６７】
本発明のセルロース含有粉末は、セルロース含有粉末全体における、粒径が３２μｍ以下の粒子割合が１０体積％以下であるものが好ましい。さらに本発明のセルロース含有粉末は、セルロース含有粉末の３２μｍ超１５０μｍ以下の粒径を有する粒子の含有量が、全粉末中、４０体積％以上であるものが好ましい。
本発明のセルロース含有粉末は、例えば前述の本発明の製造方法によって製造することが可能であり、各成分の詳細や性質、数値の具体例や数値範囲は前述の本発明の製造方法におけるそれらと同様である。
【００６８】
本発明より得られた低結晶性セルロース及び本発明のセルロース含有粉末は、従来用いていたセルロースの代替として用いることが可能であり、各種樹脂やゴム、アスファルト等に配合して、工作機械部品、家電部品、自動車部品、タイヤ等各種用途に好適に用いることができる。
【００６９】
本発明より得られた低結晶性セルロース、及び本発明のセルロース含有粉末が配合可能な樹脂としては、ポリエチレン（ＰＥ樹脂）、ポリプロピレン（ＰＰ樹脂）、ポリスチレン（ＰＳ樹脂）、ポリ酢酸ビニル（ＰＶＡｃ樹脂）、ポリ塩化ビニル（ＰＶＣ樹脂）、ポリ塩化ビニリデン（ＰＶＤＣ樹脂）、ポリアクリル酸（ＰＡ樹脂）、ポリアクリル酸エステル（ＰＡＥ樹脂）、ポリブタジエン（ＰＢ樹脂）、ポリイソプレン（ＰＩＰ樹脂）、及びポリクロロプレン（ＰＣＰ樹脂）等から選ばれる一種以上が好ましく、ポリプロピレン樹脂がより好ましい。
【００７０】
樹脂と低結晶性セルロース、即ち樹脂と本発明のセルロース含有粉末との配合比率としては、樹脂１００質量部に対して低結晶性セルロース又は本発明のセルロース含有粉末５質量部以上が好ましく、１０質量部以上がより好ましく、１５質量部以上がさらに好ましく、７０質量部以下が好ましく、５０質量部以下がより好ましく、４０質量部以下がさらに好ましく、３０質量部以下さらに好ましく、好ましくは５〜７０質量部、より好ましくは５〜５０質量部、さらに好ましくは５〜４０質量部、より更に好ましくは５〜３０質量部、より更に好ましくは１０〜３０質量部、より更に好ましくは１５〜３０質量部である。
【００７１】
上述した実施形態に関し、本発明は、さらに以下のセルロース含有粉末の製造方法及びセルロース含有粉末を開示する。
【００７２】
＜１＞  セルロースＩ型結晶化指数が１０％以上１００％未満であるセルロース含有原料１００質量部に対して、下記(Ａ)、(Ｂ)、及び(Ｃ)からなる群より選ばれる１種又は２種以上の添加剤を０．１質量部以上１００質量部以下添加し、乾式で粉砕処理する工程を含む、セルロースＩ型結晶化指数が−２０％以上５０％未満であるセルロース含有粉末の製造方法。
(Ａ)酸無水物を有する高分子化合物
(Ｂ)酸無水物を有する低分子化合物
(Ｃ)シランカップリング剤
【００７３】
＜２＞  セルロース含有原料のセルロースＩ型結晶化指数が、好ましくは２０％以上、より好ましくは３０％以上、さらに好ましくは４０％以上、さらに好ましくは５０％以上、さらに好ましくは６０％以上である、前記＜１＞記載のセルロース含有粉末の製造方法。
＜３＞  セルロース含有原料１００質量部に対して、添加剤の使用量が、好ましくは０．５質量部以上、より好ましくは１質量部以上、より好ましくは３質量部以上、さらに好ましくは５質量部以上である、前記＜１＞又は＜２＞記載のセルロース含有粉末の製造方法。
＜４＞  セルロース含有原料１００質量部に対して、添加剤の使用量が、好ましくは７５質量部以下、より好ましくは５０質量部以下、さらに好ましくは２５質量部以下、さらに好ましくは２０質量部以下である、前記＜１＞〜＜３＞いずれか１項に記載のセルロース含有粉末の製造方法。
＜５＞  セルロース含有原料１００質量部に対して、添加剤の使用量が、好ましくは０．５質量部以上７５質量部以下、より好ましくは０．５質量部以上５０質量部以下、さらに好ましくは１質量部以上２５質量部以下、さらに好ましくは１質量部以上２０質量部以下、さらに好ましくは３質量部以上２０質量部以下、さらに好ましくは５質量部以上２０質量部以下である、前記＜１＞〜＜４＞いずれか１項に記載のセルロース含有粉末の製造方法。
＜６＞  原料中のセルロース含有量が、好ましくは３０質量％以上、より好ましくは５０質量％以上、さらに好ましくは７０質量％以上である、前記＜１＞〜＜５＞いずれか１項に記載のセルロース含有粉末の製造方法。
＜７＞  原料中のセルロース含有量が、上限が好ましくは１００質量％であり、９９質量％以下がより好ましい、前記＜１＞〜＜６＞いずれか１項に記載のセルロース含有粉末の製造方法。
＜８＞  セルロース含有原料中の水分含有量が、好ましくは０．０１質量％以上、より好ましくは０．１質量％以上、さらに好ましくは０．５質量％以上、さらに好ましくは１．０質量％以上、さらに好ましくは１．５質量％以上、さらに好ましくは２．０質量％以上である、前記＜１＞〜＜７＞いずれか１項に記載のセルロース含有粉末の製造方法。
＜９＞  セルロース含有原料中の水分含有量が、好ましくは５０質量％以下、より好ましくは４０質量％以下、さらに好ましくは３０質量％以下、さらに好ましくは２０質量％以下である、前記＜１＞〜＜８＞いずれか１項に記載のセルロース含有粉末の製造方法。
＜１０＞  乾燥処理後のセルロース含有原料中の水分含有量が、好ましくは４．５質量％以下、より好ましくは４．０質量％以下、さらに好ましくは３．５質量％以下、さらに好ましくは３．０質量％以下である、前記＜１＞〜＜９＞いずれか１項に記載のセルロース含有粉末の製造方法。
＜１１＞  添加剤を２種以上用いる場合の組み合わせが、(Ａ)の中で２種以上、(Ｂ)の中で２種以上、(Ｃ)の中で２種以上、(Ａ)と(Ｂ)の組み合わせ、(Ｂ)と(Ｃ)の組み合わせ、(Ａ)と(Ｃ)の組み合わせ、及び(Ａ)と(Ｂ)と(Ｃ)の組み合わせが好ましい、前記＜１＞〜＜１０＞いずれか１項に記載のセルロース含有粉末の製造方法。
＜１２＞  添加剤が(Ａ)及び(Ｃ)からなる群より選ばれる１種又は２種以上であることが好ましい、前記＜１＞〜＜１１＞いずれか１項に記載のセルロース含有粉末の製造方法。
＜１３＞  (Ａ)化合物における酸無水物が、好ましくは無水マレイン酸、無水コハク酸及び無水グルタル酸である、前記＜１＞〜＜１２＞いずれか１項に記載のセルロース含有粉末の製造方法。
＜１４＞  (Ａ)化合物における高分子が、好ましくはポリオレフィン系樹脂、アクリル系樹脂及びスチレン系樹脂である、前記＜１＞〜＜１３＞いずれか１項に記載のセルロース含有粉末の製造方法。
＜１５＞  ポリオレフィン系樹脂が、好ましくはエチレン系重合体［高密度ポリエチレン、中密度ポリエチレン、低密度ポリエチレン、エチレンと他の１種以上のビニル化合物(例えばα−オレフィン、酢酸ビニル、メタアクリル酸、アクリル酸等)との共重合体等］、プロピレン系重合体［ポリプロピレン、プロピレンと他の１種以上のビニル化合物との共重合体等］、エチレンプロピレン共重合体、ポリブテン及びポリ−４−メチルペンテン−１である、前記＜１＞〜＜１４＞いずれか１項に記載のセルロース含有粉末の製造方法。
＜１６＞  (Ａ)化合物の重量平均分子量が、好ましくは１，０００以上、より好ましくは５，０００以上、さらに好ましくは１０，０００以上、さらに好ましくは２０，０００以上である、前記＜１＞〜＜１５＞いずれか１項に記載のセルロース含有粉末の製造方法。
＜１７＞  (Ａ)化合物の重量平均分子量が、好ましくは１５０，０００以下、より好ましくは１４０，０００以下、さらに好ましくは１３０，０００以下である、前記＜１＞〜＜１６＞いずれか１項に記載のセルロース含有粉末の製造方法。
＜１８＞  (Ａ)化合物の融点が、好ましくは２５０℃以下、より好ましくは２００℃以下、さらに好ましくは１８０℃以下、さらに好ましくは１７０℃以下である、前記＜１＞〜＜１７＞いずれか１項に記載のセルロース含有粉末の製造方法。
＜１９＞  (Ａ)化合物の融点の好ましい下限が１００℃である、前記＜１＞〜＜１８＞いずれか１項に記載のセルロース含有粉末の製造方法。
＜２０＞  (Ａ)化合物が、好ましくは無水マレイン酸変性ポリオレフィンであり、より好ましくは無水マレイン酸変性ポリプロピレンである、前記＜１＞〜＜１９＞いずれか１項に記載のセルロース含有粉末の製造方法。
＜２１＞  (Ｂ)化合物における酸無水物が、好ましくは無水マレイン酸、無水コハク酸及び無水グルタル酸である、前記＜１＞〜＜２０＞いずれか１項に記載のセルロース含有粉末の製造方法。
＜２２＞  (Ｂ)化合物における低分子が、好ましくは炭化水素基であり、より好ましくは鎖式飽和炭化水素基、鎖式不飽和炭化水素基、環式飽和炭化水素基及び芳香族炭化水素基である、前記＜１＞〜＜２１＞いずれか１項に記載のセルロース含有粉末の製造方法。
＜２３＞  鎖式飽和炭化水素基の炭素数が、１以上が好ましく、３以上がより好ましく、５以上がさらに好ましく、１０以上がさらに好ましく、１５以上がさらに好ましい、前記＜１＞〜＜２２＞いずれか１項に記載のセルロース含有粉末の製造方法。
＜２４＞  鎖式飽和炭化水素基の炭素数が、３０以下が好ましく、２４以下がより好ましく、２０以下がさらに好ましく、１８以下がさらに好ましい、前記＜１＞〜＜２３＞いずれか１項に記載のセルロース含有粉末の製造方法。
＜２５＞  鎖式飽和炭化水素基が、好ましくはメチル基、エチル基、プロピル基、イソプロピル基、ブチル基、ｓｅｃ−ブチル基、ｔｅｒｔ−ブチル基、イソブチル基、ペンチル基、ｔｅｒｔ−ペンチル基、イソペンチル基、ヘキシル基、イソヘキシル基、ヘプチル基、オクチル基、２−エチルヘキシル基、ノニル基、デシル基、ドデシル基、トリデシル基、テトラデシル基、オクタデシル基、ドコシル基、オクタコサニル基等である、前記＜１＞〜＜２４＞いずれか１項に記載のセルロース含有粉末の製造方法。
＜２６＞  鎖式不飽和炭化水素基の炭素数が、２以上が好ましく、３以上がより好ましく、５以上がさらに好ましく、１０以上がさらに好ましい、前記＜１＞〜＜２５＞いずれか１項に記載のセルロース含有粉末の製造方法。
＜２７＞  鎖式不飽和炭化水素基の炭素数が、３０以下が好ましく、２４以下がより好ましく、２０以下がさらに好ましく、１８以下がさらに好ましい、前記＜１＞〜＜２６＞いずれか１項に記載のセルロース含有粉末の製造方法。
＜２８＞  鎖式不飽和炭化水素基が、好ましくはエテニル基、プロペニル基、ブテニル基、イソブテニル基、イソプレニル基、ペンテニル基、ヘキセニル基、ヘプテニル基、オクテニル基、ノネニル基、デセニル基、ドデセニル基、トリデセニル基、テトラデセニル基、オクタデセニル基である、前記＜１＞〜＜２７＞いずれか１項に記載のセルロース含有粉末の製造方法。
＜２９＞  環式飽和炭化水素基の炭素数が、３以上が好ましく、４以上がより好ましく、５以上がさらに好ましい、前記＜１＞〜＜２８＞いずれか１項に記載のセルロース含有粉末の製造方法。
＜３０＞  環式飽和炭化水素基の炭素数が、２０以下が好ましく、１６以下がより好ましく、１２以下がさらに好ましく、８以下がさらに好ましい、前記＜１＞〜＜２９＞いずれか１項に記載のセルロース含有粉末の製造方法。
＜３１＞  環式飽和炭化水素基が、好ましくはシクロプロピル基、シクロブチル基、シクロペンチル基、シクロヘキシル基、シクロヘプチル基、シクロオクチル基、シクロノニル基、シクロデシル基、シクロドデシル基、シクロトリデシル基、シクロテトラデシル基、シクロオクタデシル基である、前記＜１＞〜＜３０＞いずれか１項に記載のセルロース含有粉末の製造方法。
＜３２＞  芳香族炭化水素基が、好ましくはアリール基及びアラルキル基からなる群より選ばれるものである、前記＜１＞〜＜３１＞いずれか１項に記載のセルロース含有粉末の製造方法。
＜３３＞  アリール基の総炭素数が、好ましくは６以上である、前記＜１＞〜＜３２＞いずれか１項に記載のセルロース含有粉末の製造方法。
＜３４＞  アリール基の総炭素数が、好ましくは２４以下、より好ましくは２０以下、さらに好ましくは１４以下、さらに好ましくは１２以下、さらに好ましくは１０以下である、前記＜１＞〜＜３３＞いずれか１項に記載のセルロース含有粉末の製造方法。
＜３５＞  アラルキル基の総炭素数が、好ましくは７以上、より好ましくは８以上である、前記＜１＞〜＜３４＞いずれか１項に記載のセルロース含有粉末の製造方法。
＜３６＞  アラルキル基の総炭素数が、好ましくは２４以下、より好ましくは２０以下、さらに好ましくは１４以下、さらに好ましくは１３以下、さらに好ましくは１１以下である、前記＜１＞〜＜３５＞いずれか１項に記載のセルロース含有粉末の製造方法。
＜３７＞  アリール基が、好ましくは、フェニル基、ナフチル基、アントリル基、フェナントリル基、ビフェニル基、トリフェニル基及びターフェニル基であり、アラルキル基が、好ましくはベンジル基、フェネチル基、フェニルプロピル基、フェニルペンチル基、フェニルヘキシル基、フェニルヘプチル基及びフェニルオクチル基である、前記＜１＞〜＜３６＞いずれか１項に記載のセルロース含有粉末の製造方法。
＜３８＞  炭化水素基が置換基を有するものであり、その置換基が、好ましくはメトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、イソペンチルオキシ基、ヘキシルオキシ基等の炭素数１〜６のアルコキシ基；メトキシカルボニル基、エトキシカルボニル基、プロポキシカルボニル基、イソプロポキシカルボニル基、ブトキシカルボニル基、イソブトキシカルボニル基、ｓｅｃ−ブトキシカルボニル基、ｔｅｒｔ−ブトキシカルボニル基、ペンチルオキシカルボニル基、イソペンチルオキシカルボニル基等のアルコキシ基の炭素数が１〜６のアルコキシ−カルボニル基；フッ素原子、塩素原子、臭素原子、ヨウ素原子等のハロゲン原子；アセチル基、プロピオニル基等の炭素数１〜６のアシル基；アラルキル基；アラルキルオキシ基；炭素数１〜６のアルキルアミノ基；アルキル基の炭素数が１〜６のジアルキルアミノ基である、前記＜１＞〜＜３７＞いずれか１項に記載のセルロース含有粉末の製造方法。
＜３９＞  (Ｂ)化合物の分子量が、好ましくは５０以上、より好ましくは１００以上、さらに好ましくは２００以上である、前記＜１＞〜＜３８＞いずれか１項に記載のセルロース含有粉末の製造方法。
＜４０＞  (Ｂ)化合物の分子量が、好ましくは６００以下、より好ましくは５００以下、さらに好ましくは４００以下である、前記＜１＞〜＜３９＞いずれか１項に記載のセルロース含有粉末の製造方法。
＜４１＞  (Ｂ)化合物が、好ましくはアルキル又はアルケニル無水コハク酸及びアルキル又はアルケニル無水グルタル酸から選ばれる一種以上であり、より好ましくはドデセニル無水コハク酸、ヘキサデセニル無水コハク酸、ヘキサデシルグルタル酸無水物及びオクタデシルグルタル酸無水物である、前記＜１＞〜＜４０＞いずれか１項に記載のセルロース含有粉末の製造方法。
＜４２＞  (Ｃ)化合物が、好ましくはイソシアネートシラン、アミノシラン、メルカプトシラン、エポキシシラン、ビニルシラン、メタクリルシラン及びエポキシシラン等のカップリング剤である、前記＜１＞〜＜４１＞いずれか１項に記載のセルロース含有粉末の製造方法。
＜４３＞  イソシアネートシランが、好ましくは３−イソシアネートプロピルトリメトキシシラン、３−イソシアネートプロピルトリエトキシシラン及びトリス−(３−トリメトキシシリルプロピル)イソシアヌレートであり、アミノシランが、好ましくはγ−アミノプロピルトリエトキシシラン及びｎ−β(アミノエチル)γ−アミノプロピルトリエトキシシランであり、メルカプトシランが、好ましくは３−メルカプトプロピルトリメトキシシランであり、エポキシシランが、好ましくは２−(３，４−エポキシシクロヘキシル)エチルトリメトキシシラン、３−グリシドキシプロピルトリメトキシシラン、３−グリシドキシプロピルメチルジエトキシシランである、前記＜１＞〜＜４２＞いずれか１項に記載のセルロース含有粉末の製造方法。
＜４４＞  乾式粉砕処理を好ましくは媒体式粉砕機で行う、前記＜１＞〜＜４３＞いずれか１項に記載のセルロース含有粉末の製造方法。
＜４５＞  媒体式粉砕機が好ましくは容器駆動式粉砕機及び媒体攪拌式粉砕機である、前記＜１＞〜＜４４＞いずれか１項に記載のセルロース含有粉末の製造方法。
＜４６＞  容器駆動式粉砕機が、好ましくは転動ミル、振動ミル、遊星ミル、遠心流動ミルである、前記＜１＞〜＜４５＞いずれか１項に記載のセルロース含有粉末の製造方法。
＜４７＞  媒体攪拌式粉砕機が、好ましくはタワーミル等の塔型粉砕機；アトライター、アクアマイザー、サンドグラインダー等の攪拌槽型粉砕機；ビスコミル、パールミル等の流通槽型粉砕機；流通管型粉砕機；コボールミル等のアニュラー型粉砕機；連続式のダイナミック型粉砕機である、前記＜１＞〜＜４６＞いずれか１項に記載のセルロース含有粉末の製造方法。
＜４８＞  粉砕処理の処理時間が、好ましくは０．０１ｈｒ以上、より好ましくは０．０５ｈｒ以上、さらに好ましくは０．１ｈｒ以上である、前記＜１＞〜＜４７＞いずれか１項に記載のセルロース含有粉末の製造方法。
＜４９＞  粉砕処理の処理時間が、好ましくは１０ｈｒ以下、より好ましくは５ｈｒ以下、さらに好ましくは２ｈｒ以下、さらに好ましくは１ｈｒ以下、より更に好ましくは０．５ｈｒ以下である、前記＜１＞〜＜４８＞いずれか１項に記載のセルロース含有粉末の製造方法。
＜５０＞  粉砕処理の処理温度が、好ましくは５℃以上である、前記＜１＞〜＜４９＞いずれか１項に記載のセルロース含有粉末の製造方法。
＜５１＞  粉砕処理の処理温度が、好ましくは２５０℃以下である、前記＜１＞〜＜５０＞いずれか１項に記載のセルロース含有粉末の製造方法。
＜５２＞  製造されたセルロース含有粉末のセルロースＩ型結晶化指数が、−２０％以上が好ましく、−１０％以上がより好ましく、０％以上がさらに好ましい、前記＜１＞〜＜５１＞いずれか１項に記載のセルロース含有粉末の製造方法。
＜５３＞  製造されたセルロース含有粉末のセルロースＩ型結晶化指数が、５０％以下が好ましく、４０％以下がより好ましく、３０％以下がさらに好ましく、２５％以下がよりさらに好ましい、前記＜１＞〜＜５２＞いずれか１項に記載のセルロース含有粉末の製造方法。
＜５４＞  製造されたセルロース含有粉末のセルロースＩ型結晶化指数が、好ましくは−２０％以上５０％以下、より好ましくは−１０％以上４０％以下、更に好ましくは０％以上３０％以下、より更に好ましくは０％以上２５％以下である、前記＜１＞〜＜５３＞いずれか１項に記載のセルロース含有粉末の製造方法。
＜５５＞  製造されたセルロース含有粉末全体における、粒径が３２μｍ以下の粒子割合が、３０体積％以下が好ましく、２５体積％以下がより好ましく、２０体積％以下がさらに好ましく、１０体積％以下がさらに好ましく、５体積％以下がさらに好ましい、前記＜１＞〜＜５４＞いずれか１項に記載のセルロース含有粉末の製造方法。
＜５６＞  製造されたセルロース含有粉末全体における、粒径が３２μｍ以下の粒子割合が、０．０１体積％以上が好ましく、０．１体積％以上が更に好ましく、０．３体積％以上がより更に好ましい、前記＜１＞〜＜５５＞いずれか１項に記載のセルロース含有粉末の製造方法。
＜５７＞  製造されたセルロース含有粉末全体における、３２μｍ以下の粒径を有する粒子の含有量は、全粉末中、０．０１〜３０体積％が好ましく、０．０１〜２５体積％がより好ましく、０．０１〜２０体積％が更に好ましく、０．０１〜１０体積％が更に好ましく、０．０１〜５体積％が更に好ましく、０．１〜５体積％が更に好ましく、０．３〜５体積％が更に好ましい、前記＜１＞〜＜５６＞いずれか１項に記載のセルロース含有粉末の製造方法。
＜５８＞  製造されたセルロース含有粉末全体における、２５０μｍ超の粒径を有する粒子の含有量が、（得られたセルロース含有粉末の）全粉末中、５０体積％以下が好ましく、４５体積％以下がより好ましく、４０体積％以下がさらに好ましく、３０体積％以下がさらに好ましく、２０体積％以下がさらに好ましい、前記＜１＞〜＜５７＞いずれか１項に記載のセルロース含有粉末の製造方法。
＜５９＞  製造されたセルロース含有粉末全体における、２５０μｍ超の粒径を有する粒子の含有量が、（得られたセルロース含有粉末の）全粉末中、０．１体積％以上が好ましく、１体積％以上がより好ましい、前記＜１＞〜＜５８＞いずれか１項に記載のセルロース含有粉末の製造方法。
＜６０＞  製造されたセルロース含有粉末全体における、２５０μｍ超の粒径を有する粒子の含有量は、全粉末中、０．１〜５０体積％が好ましく、０．１〜４５体積％がより好ましく、０．１〜４０体積％が更に好ましく、０．１〜３０体積％が更に好ましく、０．１〜２０体積％がより好ましく、１〜２０体積％が更に好ましい、前記＜１＞〜＜５９＞いずれか１項に記載のセルロース含有粉末の製造方法。
＜６１＞  製造されたセルロース含有粉末全体における、粒径が３２μｍ超１５０μｍ以下の粒子割合が、４０体積％以上が好ましく、４５体積％以上がより好ましく、５０体積％以上がさらに好ましい、前記＜１＞〜＜６０＞いずれか１項に記載のセルロース含有粉末の製造方法。
＜６２＞  製造されたセルロース含有粉末全体における、粒径が３２μｍ超１５０μｍ以下の粒子割合が、９８体積％以下が好ましく、９５体積％以下がより好ましく、９０体積％以下がさらに好ましい、前記＜１＞〜＜６１＞いずれか１項に記載のセルロース含有粉末の製造方法。
＜６３＞  製造されたセルロース含有粉末全体における、粒径が３２μｍ超１５０μｍ以下の粒子割合が、４０〜９８体積％が好ましく、４５〜９５体積％がより好ましく、５０〜９０体積％が更に好ましい、前記＜１＞〜＜６２＞いずれか１項に記載のセルロース含有粉末の製造方法。
＜６４＞  製造されたセルロース含有粉末が配合可能な樹脂が、好ましくはポリプロピレン樹脂、ポリエチレン樹脂、ポリスチレン樹脂、ポリ酢酸ビニル樹脂、ポリ塩化ビニル樹脂、ポリ塩化ビニリデン樹脂、ポリアクリル酸樹脂、ポリアクリル酸エステル樹脂、ポリブタジエン樹脂、ポリイソプレン樹脂及びポリクロロプレン樹脂から選ばれる１種以上であり、より好ましくはポリプロピレン樹脂である、前記＜１＞〜＜６３＞いずれか１項に記載のセルロース含有粉末の製造方法。
＜６５＞  樹脂と製造されたセルロース含有粉末との配合比率が、樹脂１００質量部に対して、製造されたセルロース含有粉末５質量部以上が好ましく、１０質量部以上がより好ましく、１５質量部以上がさらに好ましい、前記＜１＞〜＜６４＞いずれか１項に記載のセルロース含有粉末の製造方法。
＜６６＞  樹脂と、製造されたセルロース含有粉末との配合比率が、樹脂１００質量部に対して、製造されたセルロース含有粉末７０質量部以下が好ましく、５０質量部以下がより好ましく、４０質量部以下がさらに好ましく、３０質量部以下がさらに好ましい、前記＜１＞〜＜６５＞いずれか１項に記載のセルロース含有粉末の製造方法。
＜６７＞  得られた成型体の引張弾性率(ＧＰａ)が、好ましくは１．９ＧＰａ以上である、前記＜１＞〜＜６６＞いずれか１項に記載のセルロース含有粉末の製造方法。
＜６８＞  得られた成型体の引張破断歪(％)が、樹脂の種類がＰＰからなる場合は好ましくは４％以上であり、樹脂の種類がＰＥからなる場合は好ましくは５０％以上である、前記＜１＞〜＜６７＞いずれか１項に記載のセルロース含有粉末の製造方法。
＜６９＞  得られた成型体の降伏点応力(ＭＰａ)が、樹脂の種類がＰＰからなる場合は好ましくは３５ＭＰａ以上であり、樹脂の種類がＰＥからなる場合は好ましくは１１ＭＰａ以上である、前記＜１＞〜＜６８＞いずれか１項に記載のセルロース含有粉末の製造方法。
＜７０＞  粉砕処理工程前後でのセルロースのＩ型結晶化指数（Ａ）の差［粉砕処理前のセルロースのＩ型結晶化指数（Ａ）−粉砕処理後のセルロースのＩ型結晶化指数（Ａ）］が、好ましくは３０％以上、より好ましくは４０％以上、更に好ましくは５０％以上である、前記＜１＞〜＜６９＞いずれか１項に記載のセルロース含有粉末の製造方法。
＜７１＞  粉砕処理工程前後でのセルロースのＩ型結晶化指数（Ａ）の差が、好ましくは１２０％以下、より好ましくは１００％以下、さらに好ましくは９０％以下である、前記＜１＞〜＜７０＞いずれか１項に記載のセルロース含有粉末の製造方法。
＜７２＞  粉砕処理工程前後でのセルロースのＩ型結晶化指数（Ａ）の差［粉砕処理前のセルロースのＩ型結晶化指数（Ａ）−粉砕処理後のセルロースのＩ型結晶化指数（Ａ）］が、好ましくは３０〜１２０％、より好ましくは４０〜１００％、さらに好ましくは５０〜９０％である、前記＜１＞〜＜７１＞いずれか１項に記載のセルロース含有粉末の製造方法。
＜７３＞  製造されたセルロース含有粉末全体における、３２μｍ超２５０μｍ以下の粒径を有する粒子の含有量が、全粉末中、４０体積％以上が好ましく、４５体積％以上がより好ましく、５０体積％以上が更に好ましく、６０体積％以上が更に好ましい、前記＜１＞〜＜７２＞いずれか１項に記載のセルロース含有粉末の製造方法。
＜７４＞  製造されたセルロース含有粉末全体における、３２μｍ超２５０μｍ以下の粒径を有する粒子の含有量が、全粉末中、９８体積％以下が好ましく、９５体積％以下がより好ましく、９０体積％以下が更に好ましい、前記＜１＞〜＜７３＞いずれか１項に記載のセルロース含有粉末の製造方法。
＜７５＞  製造されたセルロース含有粉末全体における、３２μｍ超２５０μｍ以下の粒径を有する粒子の含有量が、４０〜９８体積％が好ましく、４５〜９５体積％がより好ましく、５０〜９０体積％が更に好ましく、６０〜９０体積％が更に好ましい、前記＜１＞〜＜７４＞いずれか１項に記載のセルロース含有粉末の製造方法。
【００７４】
＜７６＞  セルロースＩ型結晶化指数が−２０％以上５０％未満であり、セルロース含有原料１００質量部に対して、下記(Ａ)、(Ｂ)、及び(Ｃ)からなる群より選ばれる１種又は２種以上の添加剤を０．１質量部以上１００質量部以下含有してなる、セルロース含有粉末。
(Ａ)酸無水物を有する高分子化合物
(Ｂ)酸無水物を有する低分子化合物
(Ｃ)シランカップリング剤
【００７５】
＜７７＞  前記＜１＞〜＜７５＞いずれか１項に記載のセルロース含有粉末の製造方法によって製造された、前記＜７６＞に記載のセルロース含有粉末。
＜７８＞  セルロース含有粉末のセルロースＩ型結晶化指数が、−１０％以上が好ましく、０％以上がより好ましい、前記＜７６＞又は＜７７＞に記載のセルロース含有粉末。
＜７９＞  セルロース含有粉末のセルロースＩ型結晶化指数が、５０％以下が好ましく、４０％以下がより好ましく、３０％以下がさらに好ましく、２５％以下がよりさらに好ましい、前記＜７６＞〜＜７８＞いずれか１項に記載のセルロース含有粉末。
＜８０＞  セルロース含有粉末のセルロースＩ型結晶化指数が、好ましくは−２０％以上５０％以下、より好ましくは−１０％以上４０％以下、更に好ましくは０％以上３０％以下、より更に好ましくは０％以上２５％以下である、前記＜７６＞〜＜７９＞いずれか１項に記載のセルロース含有粉末。
＜８１＞  添加剤が、セルロース含有原料１００質量部に対して、好ましくは０．５質量部以上、より好ましくは１質量部以上、より好ましくは３質量部以上、さらに好ましくは５質量部以上である、前記＜７６＞〜＜８０＞いずれか１項に記載のセルロース含有粉末。
＜８２＞  添加剤が、セルロース含有原料１００質量部に対して、好ましくは７５質量部以下、より好ましくは５０質量部以下、さらに好ましくは２５質量部以下、さらに好ましくは２０質量部以下である、前記＜７６＞〜＜８１＞いずれか１項に記載のセルロース含有粉末。
＜８３＞  セルロース含有原料１００質量部に対して、添加剤の使用量が、好ましくは０．５質量部以上７５質量部以下、より好ましくは０．５質量部以上５０質量部以下、さらに好ましくは１質量部以上２５質量部以下、さらに好ましくは１質量部以上２０質量部以下、さらに好ましくは３質量部以上２０質量部以下、さらに好ましくは５質量部以上２０質量部以下である、前記＜７６＞〜＜８２＞いずれか１項に記載のセルロース含有粉末。
＜８４＞  セルロース含有粉末全体における、粒径が３２μｍ以下の粒子割合が、３０体積％以下が好ましく、２５体積％以下がより好ましく、２０体積％以下がさらに好ましく、１０体積％以下がさらに好ましく、５体積％以下がさらに好ましい、前記＜７６＞〜＜８３＞いずれか１項に記載のセルロース含有粉末。
＜８５＞  セルロース含有粉末全体における、粒径が３２μｍ以下の粒子割合が、０．０１体積％以上が好ましく、０．１体積％以上が更に好ましく、０．３体積％以上がより更に好ましい、前記＜７６＞〜＜８４＞いずれか１項に記載のセルロース含有粉末。
＜８６＞セルロース含有粉末全体における、３２μｍ以下の粒径を有する粒子の含有量は、全粉末中、０．０１〜３０体積％が好ましく、０．０１〜２５体積％がより好ましく、０．０１〜２０体積％が更に好ましく、０．０１〜１０体積％が更に好ましく、０．０１〜５体積％が更に好ましく、０．１〜５体積％が更に好ましく、０．３〜５体積％が更に好ましい、前記＜７６＞〜＜８５＞いずれか１項に記載のセルロース含有粉末。
＜８７＞  セルロース含有粉末全体における、２５０μｍ超の粒径を有する粒子の含有量が、（得られたセルロース含有粉末の）全粉末中、５０体積％以下が好ましく、４５体積％以下がより好ましく、４０体積％以下がさらに好ましく、３０体積％以下がさらに好ましく、２０体積％以下がさらに好ましい、前記＜７６＞〜＜８６＞いずれか１項に記載のセルロース含有粉末。
＜８８＞  セルロース含有粉末全体における、２５０μｍ超の粒径を有する粒子の含有量が、０．１体積％以上が好ましく、１体積％以上がより好ましい、前記＜７６＞〜＜８７＞いずれか１項に記載のセルロース含有粉末。
＜８９＞  セルロース含有粉末全体における、２５０μｍ超の粒径を有する粒子の含有量は、０．１〜５０体積％が好ましく、０．１〜４５体積％がより好ましく、０．１〜４０体積％が更に好ましく、０．１〜３０体積％が更に好ましく、０．１〜２０体積％がより好ましく、１〜２０体積％が更に好ましい、前記＜７６＞〜＜８８＞いずれか１項に記載のセルロース含有粉末。
＜９０＞  セルロース含有粉末全体における、３２μｍ超２５０μｍ以下の粒径を有する粒子の含有量が、４０体積％以上が好ましく、４５体積％以上がより好ましく、５０体積％以上が更に好ましく、６０体積％以上が更に好ましい、前記＜７６＞〜＜８９＞いずれか１項に記載のセルロース含有粉末。
＜９１＞  セルロース含有粉末全体における、３２μｍ超２５０μｍ以下の粒径を有する粒子の含有量が、９８体積％以下が好ましく、９５体積％以下がより好ましく、９０体積％以下が更に好ましい、前記＜７６＞〜＜９０＞いずれか１項に記載のセルロース含有粉末。
＜９２＞  セルロース含有粉末全体における、３２μｍ超２５０μｍ以下の粒径を有する粒子の含有量が、４０〜９８体積％が好ましく、４５〜９５体積％がより好ましく、５０〜９０体積％が更に好ましく、６０〜９０体積％が更に好ましい、前記＜７６＞〜＜９１＞いずれか１項に記載のセルロース含有粉末。
＜９３＞  セルロース含有粉末全体における、粒径が３２μｍ超１５０μｍ以下の粒子割合が、４０体積％以上が好ましく、４５体積％以上がより好ましく、５０体積％以上がさらに好ましい、前記＜７６＞〜＜９２＞いずれか１項に記載のセルロース含有粉末。
＜９４＞  セルロース含有粉末全体における、粒径が３２μｍ超１５０μｍ以下の粒子割合が、９８体積％以下が好ましく、９５体積％以下がより好ましく、９０体積％以下がさらに好ましい、前記＜７６＞〜＜９３＞いずれか１項に記載のセルロース含有粉末。
＜９５＞  セルロース含有粉末全体における、粒径が３２μｍ超１５０μｍ以下の粒子割合が、４０〜９８体積％が好ましく、４５〜９５体積％がより好ましく、５０〜９０体積％が更に好ましい、前記＜７６＞〜＜９４＞いずれか１項に記載のセルロース含有粉末。
＜９６＞  セルロース含有粉末が配合可能な樹脂が、好ましくはポリプロピレン樹脂、ポリエチレン樹脂、ポリスチレン樹脂、ポリ酢酸ビニル樹脂、ポリ塩化ビニル樹脂、ポリ塩化ビニリデン樹脂、ポリアクリル酸樹脂、ポリアクリル酸エステル樹脂、ポリブタジエン樹脂、ポリイソプレン樹脂及びポリクロロプレン樹脂から選ばれる一種以上であり、より好ましくはポリプロピレン樹脂である、前記＜７６＞〜＜９５＞いずれか１項に記載のセルロース含有粉末。
＜９７＞  前記樹脂とセルロース含有粉末との混合比率が、樹脂１００質量部に対して、セルロース含有粉末５質量部以上が好ましく、１０質量部以上がより好ましく、１５質量部以上がさらに好ましい、前記＜９６＞に記載のセルロース含有粉末。
＜９８＞  前記樹脂とセルロース含有粉末との混合比率が、樹脂１００質量部に対して、セルロース含有粉末７０質量部以下が好ましく、５０質量部以下がより好ましく、４０質量部以下がさらに好ましく、３０質量部以下さらに好ましい、前記＜９６＞又は＜９７＞に記載のセルロース含有粉末。
＜９９＞  前記樹脂とセルロース含有粉末との混合比率が、樹脂１００質量部に対して、好ましくは５〜７０質量部、より好ましくは５〜５０質量部、さらに好ましくは５〜４０質量部、より更に好ましくは５〜３０質量部、より更に好ましくは１０〜３０質量部、より更に好ましくは１５〜３０質量部である、前記＜９６＞〜＜９８＞いずれか１項に記載のセルロース含有粉末。
【実施例】
【００７６】
以下、実施例及び比較例を示して本発明を具体的に説明するが、本発明は下記実施例に制限されるものではない。例中の部は、特記しない限り質量部である。なお、「常圧(大気圧)」とは１０１．３ｋＰａを示す。
【００７７】
〔セルロース含有粉末の粒度分布〕
セルロース含有粉末の粒度は篩分級により測定し、電磁篩ＡＳ−２００（レッツェ社製）を用いて、それぞれＪＩＳ  Ｚ  ８８０１に規定される２５０μｍの試験用篩、１５０μｍの試験用篩、３２μｍの試験用篩で分級して粒度分布を測定し、２５０μｍの試験用篩に残った粉末を粒径が「２５０μｍ超の粒子」、１５０μｍの試験用篩を通過し、かつ、３２μｍの試験用篩に残った粉末を粒径が「３２μｍ超１５０μｍ以下の粒子」、３２μｍの試験用篩を通過した粉末を粒径が「３２μｍ以下の粒子」とする。さらに、粒径が「３２μｍ超２５０μｍ以下の粒子」の粒子割合（体積％）は、セルロース含有粉末全体を１００体積％とし、１００体積％−（「２５０μｍ超の粒子」の体積％）−（「３２μｍ以下の粒子」の体積％）で求められる値とする。なお、前記の各試験用篩は、株式会社飯田製作所製の実用新案型とする。
【００７８】
〔セルロースの結晶構造の確認〕
セルロースの結晶構造は、リガク社製の「ＭｉｎｉＦｌｅｘ６００」を用いて以下の条件で測定することにより確認する。測定条件は、Ｘ線源：Ｃｕ／Ｋα−ｒａｄｉａｔｉｏｎ、管電圧：３０ｋｖ、管電流：１５ｍＡ、測定範囲：回折角２θ＝５〜３５°、Ｘ線のスキャンスピード：４０°／ｍｉｎとする。測定用サンプルは面積３２０ｍｍ２×厚さ１ｍｍのペレットを圧縮し作製する。また、セルロースＩ型結晶構造の結晶化度は得られたＸ線回折強度を、以下の式(Ａ)に基づいて算出する。
セルロースＩ型結晶化指数(％)＝［(Ｉ22.6−Ｉ18.5)／Ｉ22.6］×100    (Ａ)
〔式中、Ｉ22.6はＸ線回折における格子面(００２面)(回折角２θ＝22.6°)の回折強度、Ｉ18.5はアモルファス部(回折角２θ＝18.5°)の回折強度を示す〕
【００７９】
〔セルロースの水分含有量〕
赤外線加熱乾燥質量測定装置(島津製作所製、ＭＯＣ−１２０Ｈ)を用いて、サンプル１ｇに対して１５０℃恒温で３０秒ごとの測定を行い、直前の測定値からの重量減少が０．１％以下となった時点での、初期値からの重量減少値を水分含有量とする。
【００８０】
〔添加剤の融点〕
融点は、ＤＳＣ装置(パーキンエルマー社製、ダイアモンドＤＳＣ)を用い、昇温速度１０℃／分で２０℃から５００℃まで昇温して測定を行う。
【００８１】
〔添加剤の重量平均分子量〕
重量平均分子量(Ｍｗ)は、ＧＰＣ(ゲルパーミエーションクロマトグラフィー)により、下記の測定条件で測定する。
＜測定条件＞
カラム：昭和電工社製  Ｓｈｏｄｅｘ  ＨＴ−８０６Ｍ×１本＋Ｓｈｏｄｅｘ  ＨＴ−８０３×２本
カラム温度：１３０℃
検出器：ＲＩ
溶離液：ｏ−ジクロロベンゼン
流速：１．０ｍＬ／ｍｉｎ
サンプル濃度：１ｍｇ／ｍＬ
注入量：０．１ｍＬ
換算標準：ポリスチレン
【００８２】
〔セルロース含有粉末のメジアン径〕
セルロース含有粉末について、レーザー回折散乱法粒度分布測定装置（ベックマン・コールター社製、型番：ＬＳ１３  ３２０）を用いて乾式で平均粒
径（体積基準のメジアン径）を測定する。
【００８３】
実施例１〜５、比較例３
(セルロース処理)
〔裁断処理〕
セルロース含有原料であるシート状木材パルプ〔テンベック社製「ＨＶ＋」、８００ｍｍ×６００ｍｍ×１．０ｍｍ、結晶化指数８１％、α−セルロース含有量９６質量％、水分含量８．０質量％〕を、スリッターカッターであるシートペレタイザ〔ホーライ社製「ＳＧ(Ｅ)−２２０」〕にかけ、約３ｍｍ×１．５ｍｍ×１．０ｍｍの大きさの直方体に裁断した。
【００８４】
〔乾燥処理〕
裁断処理により得られたチップ状のセルロース含有原料を、２軸横型攪拌乾燥機〔奈良機械製作所社製、２軸パドルドライヤー「ＮＰＤ−１．６Ｗ(１／２)」〕を用いて乾燥した。乾燥温度は１４０℃とし、あらかじめ前記原料を８ｋｇ仕込み、大気圧下において６０分間バッチ処理で乾燥して、前記原料の水分含量を０．８質量％とした。その後、装置を２°傾け、連続処理にて前記原料を乾燥した。このとき前記原料の供給速度は１８ｋｇ／ｈであった。連続処理で得られた乾燥した前記原料の水分含量も０．８質量％であった。得られた乾燥処理後の前記原料は、保管中の吸湿を防ぐため、粉砕処理の直前までアルミニウム製の袋で保管した。Ｘ線回折強度から算出した乾燥処理後の前記原料のセルロースのＩ型結晶化指数は８１％であった。
【００８５】
〔粉砕処理〕
バッチ式振動ミル〔中央化工機社製「ＭＢ−１」、容器内径１４２ｍｍ、容器内部の円柱形の空間の軸方向長さ２２０ｍｍ、容器容量３．６Ｌ〕の容器内部に、直径３０ｍｍ、長さ２１１ｍｍのステンレス製の円柱状媒体を１３本配置し粉砕を行った。乾燥処理により得られたチップ状のセルロース含有原料(見かけ比重(固め)０．１８ｇ／ｍＬ)１００質量部に対して、表１及び表２に記載の添加剤を表１及び表２に示す量添加し、表１及び表２に記載の時間、振動ミルは振幅８ｍｍ、振動数２０Ｈｚの条件で運転して粉砕し、低結晶性セルロースを得た。なお、容器内部におけるセルロース含有原料と添加剤の合計質量は１００ｇであった。
【００８６】
(樹脂組成物)
表１及び表２に示す組成物原料、即ち低結晶性セルロースと樹脂を表１及び表２に示すように組み合わせて、混練機(東洋精機製作所製、ラボプラストミル)を用いて、回転数９０ｒｐｍ、２００℃で８分間溶融混練して、樹脂組成物を得た。
【００８７】
(成型体)
得られた樹脂組成物を、射出成形機(日本製鋼所社製  Ｊ１１０ＡＤ−１８０Ｈ、シリンダー温度設定６箇所)を用いて射出成形した。シリンダー温度をノズル先端側から５ユニット目までを２７０℃、残りの１ユニットを２３０℃、ホッパー下を４５℃に設定した。金型温度は８０℃に設定し、平板試験片(１２７ｍｍ×１２．７ｍｍ×１．６ｍｍ)を成形し、樹脂組成物の成型体を得た。
【００８８】
実施例６
原料セルロースとして、チップ状のセルロース含有原料に替えて、粉末セルロース（メジアン径３１．４μｍ）を用いたこと以外は、実施例１と同様にして、粉砕処理を行い、表１に示す組成物原料を用いて、実施例１と同様にして樹脂組成物及びその成型体を得た。
【００８９】
比較例１〜２
実施例２又は実施例５のセルロース処理において、添加剤を添加せずに粉砕処理を行なった。次いで、組成物原料としての、粉砕処理されたセルロース（表２中の「非混合粉砕セルロース」）、樹脂及び添加剤を表２に示すように用いて、実施例１と同様にして樹脂組成物及びその成型体を得た。
【００９０】
比較例４
原料セルロースとして、チップ状のセルロース含有原料に替えて、実施例１に使用したチップをさらにコーヒーミルで繊維状に粉砕したものを用いた。また、粉砕装置として、遊星ボールミル（フリッチュ製のＰ−６型、φ１０ｍｍのアルミナボール１００個を媒体とし、粉砕物の合計が４０ｇ）を用い、回転数２５０ｒｐｍ、５０ｍｉｎ粉砕、１０ｍｉｎ停止を２４サイクル繰り返して粉砕処理を行い、表２に示す組成物原料を用いて、実施例１と同様にして樹脂組成物及びその成型体を得た。
【００９１】
なお、表１及び表２における原料は以下の通りである。
＜添加剤＞
ユーメックス１００１：三洋化成工業社製、無水マレイン酸変性ポリプロピレン、重量平均分子量４０，０００、融点１４２℃
ＯＲＥＶＡＣ  Ｇ  ＣＡ  １００：アルケマ社製、無水マレイン酸変性ポリプロピレン、重量平均分子量１１６，０００、融点１６１℃
ＡＳＡＮ−ＰＴ：花王社製、ドデセニル無水コハク酸、分子量２６６
Ｚ−６０１１：東レダウコーニング（株）製、３−アミノプロピルトリエトキシシラン
＜樹脂＞
ＰＰ：ポリプロピレン樹脂、日本ポリプロ社製、商品名：ノバテックＰＰ  ＥＡ９
ＰＥ：ポリエチレン樹脂、日本ポリエチレン社製、商品名：ノバテックＬＬ  ＵＦ６４１
【００９２】
得られた成型体の特性を、下記の試験例１の方法に従って評価した。結果を表１及び表２に示す。
【００９３】
試験例１
２５℃の恒温室において、得られた成型体を５個用いて、引っ張り試験を行い、引張弾性率(ＧＰａ)、引張破断歪(％)および降伏点応力(ＭＰａ)を調べた。なお、引っ張り試験には、ＳＨＩＭＡＤＺＵ社製  オートグラフ精密万能試験機(ＡＧＳ−１０ｋＮＸ)を用い、ＪＩＳ  Ｋ７１２７に従って、１サンプルにつき５点試験を行って平均値を測定値とし、サンプル５個の測定値を平均化したものを算出した。なお、構成樹脂の組成によって一概には決定することができないが、引張弾性率は樹脂の種類がＰＰからなる場合１．９ＧＰａ以上であれば優れた剛性を示し、降伏点応力は樹脂の種類がＰＰからなる場合３５ＭＰａ以上、ＰＥからなる場合１１ＭＰａ以上、引張破断歪は樹脂の種類がＰＰからなる場合４％以上、ＰＥからなる場合５０％以上であれば優れた靱性を示すものと判断することができる。
【００９４】
【表１】
2018104701.tif 000002
【００９５】
【表２】
2018104701.tif 000003
【００９６】
（注１）：比較例４に記載のサイクルを実施した。
（注２）：粗大粒子が存在したため、メジアン径を測定することができなかった。
（注３）：樹脂組成物表面に粗大粒子が確認され、製品としての外観が劣悪だったため成形体の評価を行わなかった。
【００９７】
表１及び表２より、実施例２と比較例１の対比、ならびに、実施例５と比較例２の対比より、樹脂組成物の組成が同じであっても、添加剤の存在下でのセルロースの粉砕処理がある実施例２又は実施例５の方が、樹脂組成物の成形体の剛性が高く、かつ、靱性にも優れることが分かる。比較例３においては、粉砕処理後のセルロースＩ型結晶化指数が５０％以上であるものを調製するために、粉砕時間を実施例よりも短くした。その結果、比較例３では、粉砕後の粉末は粗く、装置内で詰りが発生したためメジアン径は測定できなかった。また、樹脂と複合化したものは樹脂表面に目視で確認できる粗大な粒子が見られた。
【産業上の利用可能性】
【００９８】
本発明の製造方法により得られるセルロース含有粉末は、日用雑貨品、家電部品、自動車部品等の様々な工業用途に好適に使用することができる。